(57)【要約】【課題】  フレキシブル配線板の絶縁層を形成した場合に、現像性および可とう性に優れる感光性樹脂組成物を提供すること。また、現像性および可とう性に優れる積層体を提供すること。また、可とう性に優れるフレキシブル配線板を提供すること。【解決手段】  本発明の感光性樹脂組成物は、感光性樹脂と式（１）で示される２官能ウレタンアクリレートを含む。本発明の積層体１は、上記に記載の感光性樹脂組成物で構成される層２と、キャリアフィルム３とを積層してなる。本発明のフレキシブル配線板は、上記に記載の感光性樹脂組成物で構成される絶縁層と、前記絶縁層の少なくとも一方の面側に形成された導体回路とを有する。【選択図】  図１
2004318047.tif 000002
【特許請求の範囲】
【請求項１】
感光性樹脂と、下記式（１）式で表される２官能のウレタンアクリレート樹脂とを含むことを特徴とする感光性樹脂組成物。
【化１】
2004318047.tif 000010
【請求項２】
前記感光性樹脂組成物は、さらに前記感光性樹脂と異なる樹脂を含むものである請求項１に記載の感光性樹脂組成物。
【請求項３】
前記感光性樹脂組成物は、さらに光重合開始剤を含むものである請求項１または２に記載の感光性樹脂組成物。
【請求項４】
前記感光性樹脂は、一分子中にアクリロイル基またはメタクリロイル基と、カルボキシル基とを有するアクリル系樹脂である請求項１ないし３のいずれかに記載の感光性樹脂組成物。
【請求項５】
前記２官能のウレタンアクリレート樹脂は、アルコール性水酸基を２個以上有する化合物とジイソシアネート化合物とアルコール性水酸基を有する（メタ）アクリレートとを反応して得られるものである請求項１ないし４のいずれかに記載の感光性樹脂組成物。
【請求項６】
前記２官能のウレタンアクリレート樹脂は、ジイソシアネート化合物とアルコール性水酸基を有する（メタ）アクリレートとを反応して得られる化合物である請求項１ないし４のいずれかに記載の感光性樹脂組成物。
【請求項７】
前記２官能のウレタンアクリレート樹脂の含有量は、前記樹脂組成物全体の１０〜５０重量％である請求項１ないし６のいずれかに記載の感光性樹脂組成物。
【請求項８】
前記感光性樹脂組成物は、実質的にゴム成分を含まないものである請求項１ないし７のいずれかに記載の感光性樹脂組成物。
【請求項９】
請求項１ないし８のいずれかに記載の感光性樹脂組成物で構成される樹脂層と、キャリア層とを有することを特徴とする積層体。
【請求項１０】
請求項９に記載の感光性樹脂組成物で構成される樹脂層を有する配線板。
【請求項１１】
請求項１ないし８のいずれかに記載の感光性樹脂組成物で構成される樹脂層と、前記樹脂層の少なくとも一方の面側に形成された導体回路とを有することを特徴とするフレキシブル配線板。
【発明の詳細な説明】
【技術分野】
【０００１】
本発明は、感光性樹脂組成物、積層体、配線板およびフレキシブル配線板に関する。
【背景技術】
【０００２】
近年の電子機器の高密度化に伴い、これに用いられるプリント配線板の多層化が進んでおり、フレキシブル配線板も多層構造のものが多用されている。
【０００３】
このような背景より、近年多層配線板では、新しい積層技術としてビルドアップ法が採用されている。ビルドアップ法とは、樹脂のみで構成される絶縁層と導体とを積み重ねながら、単層間で層間接続をする方法である。
【０００４】
この多層配線板の各層間の配線は、ビアホールで接続する方法が用いられている。ビアホールを形成する方法としては、レーザーによる方法と、感光性樹脂を用いて露光・現像による方法とに大別される。
【０００５】
感光性樹脂を用いて露光・現像によりビアホールを形成する方法は、露光および現像工程のみで一括してビアホールの形成が可能な点および既存設備を流用できる点より、レーザーでビアホールを形成する方法に比べ低コスト化が期待できる（例えば特許文献１参照）。
【０００６】
フレキシブル配線板の絶縁層として、例えば（Ａ）ジオール化合物、アクリル酸誘導体及びポリイソシアネート化合物を反応させて得られるエチレン性不飽和結合を有するウレタン化合物を含む光重合性不飽和化合物、（Ｂ）バインダーポリマー、（Ｃ）光重合開始剤並びに（Ｄ）ブロック化イソシアネート化合物を含有する感光性樹脂組成物が提案されている（例えば特許文献２参照）。
しかし、これらの感光性樹脂をフレキシブル配線板の絶縁層に用いる場合、優れた現像性および可とう性が要求されるため、そのいずれをも両立する感光性樹脂は得られなかった。
【０００７】
【特許文献１】特開平９−２１９５９０号公報
【特許文献２】特開２０００−２４１９６９号公報
【発明の開示】
【発明が解決しようとする課題】
【０００８】
本発明の目的は、絶縁層（特にフレキシブル配線板の絶縁層）を形成した場合に、現像性および可とう性に優れる感光性樹脂組成物を提供することである。
また、本発明の目的は、現像性および可とう性に優れる積層体を提供することである。
また、本発明の目的は、可とう性に優れる配線板およびフレキシブル配線板を提供することである。
【課題を解決するための手段】
【０００９】
このような目的は、下記（１）〜（１１）に記載の本発明により達成される。
（１）感光性樹脂と、下記式（１）式で表される２官能のウレタンアクリレート樹脂とを含むことを特徴とする感光性樹脂組成物。
【化１】
2004318047.tif 000003
（２）前記感光性樹脂組成物は、さらに前記感光性樹脂と異なる樹脂を含むものである上記第（１）に記載の感光性樹脂組成物。
（３）前記感光性樹脂組成物は、さらに光重合開始剤を含むものである上記第（１）または（２）に記載の感光性樹脂組成物。
（４）前記感光性樹脂は、一分子中にアクリロイル基またはメタクリロイル基と、カルボキシル基とを有するアクリル系樹脂である上記第（１）ないし（３）のいずれかに記載の感光性樹脂組成物。
（５）前記２官能のウレタンアクリレート樹脂は、アルコール性水酸基を２個以上有する化合物とジイソシアネート化合物とアルコール性水酸基を有する（メタ）アクリレートとを反応して得られるものである上記第（１）ないし（４）のいずれかに記載の感光性樹脂組成物。
（６）前記２官能のウレタンアクリレート樹脂は、ジイソシアネート化合物とアルコール性水酸基を有する（メタ）アクリレートとを反応して得られる化合物である上記第（１）ないし（４）のいずれかに記載の感光性樹脂組成物。
（７）前記２官能のウレタンアクリレート樹脂の含有量は、前記樹脂組成物全体の１０〜５０重量％である上記第（１）ないし（６）のいずれかに記載の感光性樹脂組成物。
（８）前記感光性樹脂組成物は、実質的にゴム成分を含まないものである上記第（１）ないし（７）のいずれかに記載の感光性樹脂組成物。
（９）第（１）ないし（８）のいずれかに記載の感光性樹脂組成物で構成される樹脂層と、キャリア層とを有することを特徴とする積層体。
（１０）第（９）に記載の感光性樹脂組成物で構成される樹脂層を有する配線板。
（１１）第（１）ないし（８）のいずれかに記載の感光性樹脂組成物で構成される樹脂層と、前記樹脂層の少なくとも一方の面側に形成された導体回路とを有することを特徴とするフレキシブル配線板。
【発明の効果】
【００１０】
本発明によれば、絶縁層（特にフレキシブル配線板の絶縁層）を形成した場合に、現像性および可とう性に優れる感光性樹脂組成物を得ることができる。
また、本発明によれば、現像性および可とう性に優れる積層体を得ることができる。
また、本発明によれば、可とう性に優れる配線板およびフレキシブル配線板を得ることができる。
また、前記感光性樹脂と異なる樹脂を用いた場合、特に耐熱性をも向上することができる。
【発明を実施するための最良の形態】
【００１１】
以下、本発明の感光性樹脂組成物、積層体、配線板およびフレキシブル配線板について詳細に説明する。
本発明の感光性樹脂組成物は、感光性樹脂と、前記式（１）式で表される２官能のウレタンアクリレート樹脂とを含むことを特徴とするものである。
本発明の積層体は、上記に記載の感光性樹脂組成物で構成される層と、キャリアフィルムとを積層してなることを特徴とするものである。
本発明の配線板は、上記に記載の感光性樹脂組成物で構成される樹脂層を有することを特徴とするものである。
本発明のフレキシブル配線板は、上記に記載の感光性樹脂組成物で構成される絶縁層と、前記絶縁層の少なくとも一方の面側に形成された導体回路とを有することを特徴とするものである。
【００１２】
以下、感光性樹脂組成物について説明する。
本発明の感光性樹脂組成物は、フレキシブル配線板の絶縁層を形成するものに好ましく用いられる。従来、フレキシブル配線板の絶縁層には、ポリイミド、ポリエステル等の非感光性の樹脂が用いられていた。しかし、このような樹脂は、可とう性は有するが、微細な回路パターンの形成が困難であった。
一方、フレキシブル配線板の絶縁層用として提案されている従来の感光性樹脂組成物では、可とう性が不十分であった。
これに対して、本願発明では、微細な回路パターンおよび可とう性に優れ、特にフレキシブル配線板の絶縁層に適用可能な感光性樹脂組成物を提供するものである。
【００１３】
前記感光性樹脂組成物は、感光性樹脂と、上記（１）式で表される２官能のウレタンアクリレート樹脂とを含むことを特徴とする感光性樹脂組成物である。これにより、可とう性と銅との密着性に優れる。
【００１４】
前記感光性樹脂としては、例えばアクリロイル基またはメタクリロイル基を有するアクリル系樹脂、一分子中にアクリロイル基またはメタクリロイル基とカルボシキル基とを有するアクリル系樹脂等を光重合開始剤により重合させる光重合型の感光性樹脂、アジド化合物とノボラック型フェノール樹脂との混合物、オルソナフトキノンジアジド化合物とクレゾールノボラック樹脂との混合物、メチルメタアクリレートとメタクリル酸との共重合体と、オルソニトロベンジル基を有する化合物との混合物等の光変性型の感光性樹脂、ポリケイ皮酸ビニルの光ニ量化、多官能芳香族ジアゾニウム塩とポリビニルアルコールとの混合物等の光架橋反応型の感光性樹脂等が挙げられる。
これらの中でも一分子中にアクリロイル基またはメタクリロイル基とカルボシキル基とを有するアクリル系樹脂が好ましい。これにより、アルカリ現像性を向上することができ、それによって解像性を向上できる。さらに、耐熱性、可とう性も向上することができる。
【００１５】
前記一分子中にアクリロイル基またはメタクリロイル基とカルボシキル基とを有するアクリル系樹脂（アクリル系共重合体）としては、例えばシクロヘキサン環、イソホロン環、イソボルニル環等の脂環構造の側鎖にアクリロイル基またはメタクリロイル基とカルボキシル基とを有するアクリル系樹脂（アクリル系共重合体）、アクリル酸、メタクリル酸等の一個以上の重合性不飽和結合を有する一塩基酸と、ブタジエン、イソプレン等の共役ジエン、（メタ）アクリル酸エステル、（メタ）アクリル酸メチル、（メタ）アクリル酸ブチル、（メタ）アクリル酸ヘキシル等の不飽和化合物との共重合体等が挙げられる。これらの中でも脂環構造の側鎖にアクリロイル基またはメタクリロイル基とカルボキシル基とを有するアクリル系樹脂（アクリル系共重合体）が好ましい。これにより、アルカリ現像性と可とう性の両方に優れる。さらに、タックフリー性にも優れる。
【００１６】
前記２官能のウレタンアクリレート樹脂は、その分子中に２個のアクリロイル基またはメタクリロイル基を有し、かつ分子中に少なくとも１個以上のウレタン結合を有するものである。これにより、感光性樹脂組成物の可とう性を向上することができる。
【００１７】
前記２官能のウレタンアクリレート樹脂としては、例えば、（ａ）アルコール性水酸基を２個以上有する化合物と、ジイソシアネート化合物と、アルコール性水酸基を有するアクリレートまたはメタクリレートとを反応して得られる化合物、（ｂ）ジイソシアネート化合物とアルコール性水酸基を有するアクリレートまたはメタクリレートとを反応して得られる化合物等が挙げられる。
【００１８】
前記（１）式中のＲ１は、２価の有機基であり、特に脂環構造または芳香環を有するものが好ましい。具体的には少なくとも１つ以上の下記（２）式に示されるイソホロン構造や、少なくとも１つ以上の下記（３）式で示されるテトラメチルキシリレン構造等が挙げられる。
【化２】
2004318047.tif 000004
【化３】
2004318047.tif 000005
【００１９】
また、前記（１）式中のＲ２、Ｒ３も２価の有機基であり、特に−（ＣＨ2）ｎ−またはポリグリコール構造を有するものが好ましい。具体的には少なくとも１つ以上の下記（４）式に示されるブチレン構造や、少なくとも１つ以上の下記（５）式に示されるポリブチレングリコール構造等が挙げられる。
【化４】
2004318047.tif 000006
【化５】
2004318047.tif 000007
【００２０】
前記ジイソシアネート化合物としては、例えばトリレンジイソシアネート、ジフェニルメタンジイソシアネート、イソホロンジイソシアネート、ヘキサメチレンジイソシアネート、テトラメチルキシリレンジイソシアネート等が挙げられる。これらの中でもテトラメチルキシリレンジイソシアネートが好ましい。これにより、感光性樹脂組成物の耐熱性を向上することができる。
【００２１】
前記アルコール性水酸基を２個以上有する化合物としては、例えばエチレングリコール、プロピレングリコール、１，３−ブタンジオール、１，６−ヘキサンジオール、１，４−シクロヘキサンジオール、ビス（２−ヒドロキシエチル）テレフタレート、トリメチロールエタン、トリメチロールプロパンなどの多価アルコール類や、ポリエチレングリコール、ポリプロピレングリコール、ポリブチレングリコールあるいはエチレングリコールとプロピレングリコールのコポリマー、エチレングリコールとブチレングリコールのコポリマーなどのポリオール類等が挙げられる。これらの中でもポリブチレングリコールが好ましい。これにより、感光性樹脂組成物の可とう性を向上することができる。
【００２２】
前記アルコール性水酸基を有する（メタ）アクリレートとしては、例えばエチレングリコールモノ（メタ）アクリレート、プロピレングリコールモノ（メタ）アクリレート、ジエチレングリコールモノ（メタ）アクリレート、グリセリン（メタ）アクリレート、トリメチロールプロパンジ（メタ）アクリレート、ペンタエリスリトールトリ（メタ）アクリレート、２−ヒドロキシエチルアクリレート等を挙げることができる。これらの中でも２−ヒドロキシエチルアクリレートが好ましい。これにより、感光性樹脂組成物の銅回路への密着性を向上することができる。
【００２３】
前記２官能のウレタンアクリレート樹脂の含有量は、特に限定されないが、前記樹脂組成物全体の１０〜５０重量％が好ましく、特に２０〜４０重量％が好ましい。含有量が前記下限値未満であると、感光性樹脂の柔軟性を向上する効果が低下する場合があり、前記上限値を超えるとアルカリ現像液への可溶性が低下し、感光性樹脂としての解像性低下する場合がある。
【００２４】
また、前記２官能のウレタンアクリレート樹脂の含有量は、特に限定されないが、前記感光性樹脂１００重量部に対して１０〜１００重量部が好ましく、特に３０〜７０重量部が好ましい。含有量が前記下限値未満であると可とう性を向上する効果が低下する場合があり、前記上限値を超えると現像性（特にアルカリ現像性）を向上する効果が低下する場合がある。
【００２５】
前記感光性樹脂組成物では、さらに前記感光性樹脂と異なる樹脂を含むことが好ましい。これにより、耐熱性を向上することができる。
前記感光性樹脂と異なる樹脂としては、例えばフェノールノボラック樹脂、クレゾールノボラック樹脂、ビスフェノールＡノボラック樹脂等のノボラック型フェノール樹脂およびレゾール型フェノール樹脂等のフェノール樹脂、ビスフェノールＡエポキシ樹脂、ビスフェノールＦエポキシ樹脂等のビスフェノール型エポキシ樹脂、ノボラックエポキシ樹脂、クレゾールノボラックエポキシ樹脂等のノボラック型エポキシ樹脂、ビフェニル型エポキシ樹脂、ジフェニルエーテル型エポキシ樹脂およびビスフェノールＡ−エピクロルヒドリン型エポキシ樹脂等のエポキシ樹脂、ユリア（尿素）樹脂、メラミン樹脂等のトリアジン環を有する樹脂、不飽和ポリエステル樹脂、ビスマレイミド樹脂、ポリウレタン樹脂、ジアリルフタレート樹脂、シリコーン樹脂、ベンゾオキサジン環を有する樹脂、シアネートエステル樹脂等の熱硬化性樹脂が挙げられる。これらの中でもエポキシ樹脂（特に液状エポキシ樹脂）が好ましい。これにより、感光性樹脂組成物の耐熱性の向上に加え、絶縁性も向上することができる。絶縁性を向上できる理由は、前記エポキシ樹脂のエポキシ基が感光性樹脂組成物中に残留する未反応のカルボキシル基を低減することができるからである。未反応のカルボキシル基が残留すると、絶縁性の低下、加熱により揮発分を生じ耐熱性が低下することになる。
【００２６】
前記感光性樹脂と異なる樹脂の含有量は、特に限定されないが、前記感光性樹脂１００重量部に対して５〜５０重量部が好ましく、特に１５〜３５重量部が好ましい。含有量が前記下限値未満であると絶縁性を向上する効果が低下する場合があり、前記上限値を超えると可とう性を向上する効果が低下する場合がある。
【００２７】
前記感光性樹脂組成物では、前記２官能のウレタンアクリレート樹脂以外に、さらに希釈剤（特に、光官能基および熱官能基を有する多官能モノマーが好ましい）を添加しても構わない。これにより、感光性樹脂組成物を希釈し、被塗物に塗布し、乾燥させて製膜する際の作業性を向上することができる。
前記希釈剤としては、例えば光重合性モノマーまたは有機溶剤を挙げることができる。前記希釈剤として用いることができる光重合性モノマーとしては、例えばメチル(メタ)アクリレート、エチル(メタ)アクリレート、ｎ−プロピル(メタ)アクリレート、ｎ−ブチル(メタ)アクリレート、２−エチルヘキシル(メタ)アクリレート、ラウリル(メタ)アクリレート、ステアリル(メタ)アクリレート、シクロヘキシル(メタ)アクリレート、２−エトキシエチル(メタ)アクリレート、２−ブトキシエチル(メタ)アクリレート、ベンジル(メタ)アクリレート、エチレングリコールモノ(メタ)アクリレート、エチルカルビトール(メタ)アクリレートなどの単官能アクリレート化合物等を挙げることができる。
【００２８】
前記希釈剤として用いることができる有機溶剤としては、例えば、メチルエチルケトン、シクロヘキサノンなどのケトン類、トルエン、キシレンなどの芳香族炭化水素類、メタノール、イソプロパノール、シクロヘキサノールなどのアルコール類、シクロヘキサン、メチルシクロヘキサンなどの脂環式炭化水素、石油エーテル、石油ナフサなどの石油系溶剤、セロソルブ、ブチルセロソルブなどのセロソルブ類、カルビトール、ブチルカルビトールなどのカルビトール類、酢酸エチル、酢酸ブチル、セロソルブアセテート、ブチルセロソルブアセテート、カルビトールアセテート、ブチルカルビトールアセテートなどの酢酸エステル類などを挙げることができる。
【００２９】
さらに好ましい希釈剤としては、例えば一分子中に光官能基および熱官能基を有する多官能モノマー、一分子中に２個以上の光官能基を有する多官能モノマー等が挙げられる。これにより、上述の作業性を向上する効果に加え、可とう性をより向上することができる。
さらに、感光性樹脂として前記一分子中にアクリロイル基またはメタクリロイル基とカルボキシル基とを有するアクリル系樹脂を用いた場合には、特に感光性樹脂組成物の光反応性を向上することもできる。
【００３０】
前記一分子中に光官能基および熱官能基を有する多官能モノマーとしては、例えば１分子中に少なくとも１個の水酸基を有するアクリレートまたはメタクリレート化合物等が挙げられる。具体的にはヒドロキシエチルアクリレート、ヒドロキシエチルメタクリレート、ヒドロキシプロピルアクリレート、ヒドロキシプロピルメタクリレート、ヒドロキシブチルアクリレート、ヒドロキシブチルメタクリレート、ブタンジオールモノアクリレート、グリセロールメタクリレート、フェノキシヒドロキシプロピルアクリレート、ポリエチレングリコールアクリレート、ポリエチレングリコールメタクリレート、グリセロールジメタクリレート等が挙げられる。
また、一分子中に少なくとも１個のグリシジル基を有するアクリレートまたはメタクリレート化合物等が挙げられる。具体的には、グリシジルアクリレート、グリシジルメタクリレート等が挙げられる。
【００３１】
前記一分子中に２個以上の光官能基を有する多官能モノマーとしては、例えば一分子中に２個以上のアクリロイル基またはメタクリロイル基を有する光多官能モノマーが挙げられる。具体的にはトリエチレングリコールジメタクリレート、１，４−ブタンジオールジアクリレート、１，６−ヘキサンジオールジアクリレート、ネオペンチルグリコールジアクリレート、グリコールメタクリレートアクリレート、グリセロールエポキシトリアクリレート、トリメチロプロパントリアクリレート、ペンタエリストールテトラアクリレート、ジエチレングリコールジメタクリレート、トリエチレングリコールジメタクリレート、１，４−ブタンジオールジメタクリレート、トリメチロプロパントリメタクリレートが挙げられる。
さらに、前記一分子中に光官能基および熱官能基を有する多官能モノマーと一分子中に２個以上の光官能基を有する光多官能モノマーとを併用することもできる。
【００３２】
前記希釈剤の含有量は、特に限定されないが、前記感光性樹脂１００重量部に対して、前記２官能ウレタンアクリレートとの合計で１０〜１００重量部が好ましく、特に３０〜７０重量部が好ましい。含有量が前記下限値未満であると可とう性を向上する効果が低下する場合があり、前記上限値を超えると現像性（特にアルカリ現像性）を向上する効果が低下する場合がある。
【００３３】
本発明の感光性樹脂組成物では、さらに光重合開始剤を含むことが好ましい。これにより、光の照射により感光性樹脂の反応を容易にすることができる。
前記光重合開始剤としては、例えばベンゾフェノン、ベンゾイル安息香酸、４−フェニルベンゾフェノン、ヒドロキシベンゾフェノン等のベンゾフェノン類、ベンゾイン、ベンゾインエチルエーテル、ベンゾインイソプロピルエーテル、ベンゾインブチルエーテル、ベンゾインイソブチルエーテル等のベンゾインアルキルエーテル類、４―フェノキシジクロロアセトフェノン、４−ｔ−ブチル−ジクロロアセトフェノン、４−ｔ−ブチル−トリクロロアセトフェノン、ジエトキシアセトフェノン等のアセトフェノン類、チオキサンソン、２−クロルチオキサンソン、２−メチルチオキサンソン、２，４−ジメチルチオキサンソン等のチオキサンソン類、エチルアントラキノン、ブチルアントラキノン等のアルキルアントラキノン類等を挙げることができる。これらは単独、あるいは２種以上の混合物として用いることができる。
【００３４】
前記光重合開始剤の含有量は、特に限定されないが、前記感光性樹脂１００重量部に対して０．１〜３０重量部が好ましく、特に１〜２０重量部が好ましい。含有量が前記下限値未満であると感光性樹脂の反応を開始する効果が低下する場合があり、前記上限値を超えると感光性樹脂の反応を制御するのが困難となる場合がある。
【００３５】
前記感光性樹脂組成物は、特に限定されないが、実質的にゴム成分を含まないものであることが好ましい。ゴム成分は現像性を低下させる要因となるからである。
前記ゴム成分とは、例えばエポキシ基含有不飽和化合物、アミド基含有不飽和化合物、水酸基含有不飽和化合物、カルボキシル基含有不飽和化合物等の官能基含有不飽和化合物と、ジビニルベンゼン、ジアリルフタレート、エチレングリコールジ（メタ）アクリレート等の一分子中に少なくとも２個の不飽和結合を有する架橋性モノマーと、ブタジエン、イソプレン等の共役ジエンとの架橋ゴム状共重合体が挙げられる。前記ゴム成分の分子量は、例えば重量平均分子量１０万以上である。
前記ゴム成分を実質的に含まないとは、例えばゴム成分の含有量が前記感光性樹脂組成物全体の５重量％以下の場合等である。
【００３６】
本発明の感光性樹脂組成物には、必要に応じて紫外線吸収剤、熱重合防止剤、可塑剤、硬化促進剤等の各種添加剤を添加することができる。
【００３７】
本発明の感光性樹脂組成物の硬化反応後におけるＪＩＳ  Ｋ  ７０６０に規定するバーコル硬度は、特に限定されないが、６０以下が好ましく、特に５５以下が好ましく、最も５０〜５が好ましい。バーコル硬度が、前記範囲内であると、かかる感光性樹脂組成物を用いて絶縁層を形成したフレキシブル配線板の可とう性（柔軟性）に特に優れる。
【００３８】
前記バーコル硬度が前記範囲内であると、絶縁層の可とう性に優れているのは下記の理由であると考えられる。
絶縁層を形成する感光性樹脂組成物の硬化物は、光照射によって硬化するため、光照射された表面の架橋密度が高くなり、表面硬度が高くなる傾向がある。
しかし、表面硬度の高い絶縁層を有するフレキシブル配線板を屈曲させた場合、特に架橋密度の高い絶縁層の表面部分が十分な伸び特性を示すことができなくなる。したがって、その部分によりクラック等が生じ、フレキシブル配線板が十分な可とう性を示すことができない。
これに対して、本願発明では、感光性樹脂組成物の硬化反応後におけるバーコル硬度が特定の値となる感光性樹脂組成物をフレキシブル配線板の絶縁層に用いるので、絶縁層の表面も十分な柔軟性を有している。したがって、フレキシブル配線板全体として可とう性を示すことができる。
【００３９】
表面硬度の測定方法に関しては、バーコル硬度計を用いてＪＩＳ  Ｋ  ７０６０に準じて測定することができる
前記硬化反応後とは、感光性樹脂組成物が十分に硬化反応していることを意味し、例えば反応率が９０％以上をいう。
前記硬化反応後の感光性樹脂組成物のバーコル硬度を測定する方法としては、具体的に感光性樹脂組成物を１Ｊ／ｃｍ2で露光後、１８０℃で２時間熱処理を行なって得られた硬化物をＪＩＳ  Ｋ  ７０６０に準じて測定することができる。
また、前記反応率は、例えば示差走査型熱量計（ＤＳＣ）を用いて測定した未反応の感光性樹脂組成物の発熱ピークの発熱量を基準として、反応後の感光性樹脂組成物の発熱ピークの発熱量を測定することにより評価することができる。
【００４０】
次に、積層体について説明する。
図１は、本発明の積層体の一例を模式的に示す断面図である。
積層体１は、上述したような感光性樹脂組成物で構成される樹脂層２と、キャリア層３とを積層してなる。
感光性樹脂組成物で構成される樹脂層２の厚さは、特に限定されないが、５〜１００μｍが好ましく、特に１０〜８０μｍが好ましい。感光性樹脂組成物で構成される樹脂層２の厚さが前記下限値未満であると絶縁信頼性を向上する効果が低下する場合があり、前記上限値を超えると可とう性を向上する効果が低下する場合がある。
【００４１】
キャリア層３は、感光性樹脂組成物で構成される樹脂層２から適度な強度で剥離容易であることが好ましい。具体的には、ポリエステルフィルム、芳香族ポリイミド、ポリエチレン等のキャリアフィルム、銅箔、ニッケル箔、アルミ箔等の金属箔等が挙げられる。これらキャリアフィルムの中でもポリエステルフィルムが最も好ましい。これにより、感光性樹脂組成物で構成される樹脂層２から適度な強度で剥離することが特に容易となる。また、希釈剤に対する安定性にも優れている。さらに、希釈剤に溶解している感光性樹脂組成物成分がキャリア層３にマイグレーションするのを防止することもできる。
キャリア層３の厚さは、特に限定されないが、１０〜２００μｍが好ましく、特に２０〜１００μｍが好ましい。
【００４２】
感光性樹脂組成物で構成される樹脂層２をキャリア層３に積層する方法としては、例えば前記感光性樹脂組成物を溶剤等に溶解してキャリア層３に塗布する方法等が挙げられる。前記塗布する方法としては、例えばロールコーターを用いる方法、スプレーにより噴霧する方法、デッィピングにより浸漬する方法等が挙げられる。これらの中でもロールコーターを用いる方法が好ましい。これにより、所定の厚さを有する積層体１を安定して生産できる。
【００４３】
具体的に積層体１を製造する方法としては、例えば感光性樹脂組成物を溶剤に溶解したものをキャリア層３に１〜１００μｍ程度の厚さで塗布し、その塗布層を例えば８０〜２００℃で２０秒〜３０分乾燥し、好ましくは残留溶媒量が全体の０．５重量％以下とする。これにより、感光性樹脂組成物で構成される樹脂層２がキャリア層３上に積層された積層体１を得ることができる。
【００４４】
次に、配線板（フレキシブル配線板）について説明する。
図２は、本発明の（多層）フレキシブル配線板の一例を模式的に示す断面図である。
フレキシブル配線板１０は、４層の多層部５と、多層部５の最外層（図中上下側）に設けられた外層回路（導体回路）６とを有している。
多層部５は、内層回路（導体回路）５１と、内層回路５１を被覆する絶縁層５２と、内層回路５１と外層回路６または内層回路５１同士を接続する導体ポスト７とを有している。
導体回路は、例えば表面を粗化処理した圧延銅板にドライフィルムレジストを用い露光・現像し、導体回路形成に必要なめっきレジストを形成した後、圧延銅板を電解めっき用リードとして、金層を電解めっきにより形成し、さらに電解銅めっきすることにより回路を形成することができる。
【００４５】
また、導体ポスト７と内層回路５１との間には、両者を接着する接着剤層５３が設けられている。
接着剤層５３は、例えば導体回路が形成された面に真空ラミネータ、真空プレス等で用いてラミネートされる。ラミネートは、例えば６０℃〜２００℃、特に７０℃〜１５０℃することができる。
絶縁層５２は、上述した感光性樹脂組成物で構成されているので可とう性に優れている。そのため、フレキシブル配線板１０の可とう性も優れている。
【００４６】
導体ポスト７は、絶縁層５２を貫通する孔内に設けられ、その一端が外層回路６と接続されている。
導体ポスト７の他端側は、絶縁層５２の外層回路６と反対側の面よりも突出している突起状端子７１を有している。これにより、回路の接続を確実に行なうことができ、接続信頼性をより向上することができる。
導体ポスト７の他端側は、内層回路５１と接続されている。
【００４７】
本実施の形態では、４層の多層部を有していたが、本発明はこれに限定されず、２層、３層でも良く、さらにフレキシブル性を有する限り５層以上であっても構わない。
本実施の形態では、導体ポスト７は、絶縁層５２の一方の面を突出するような突起状端子７１を有していたが、本発明はこれに限定されない。
【実施例】
【００４８】
以下、本発明を実施例および比較例に基づいて詳細に説明するが、本発明はこれに限定されるものではない。
積層体の製造
（実施例１）
（１）樹脂溶液の調製
感光性樹脂組成物としてアクリロイル基とカルボキシル基を有するアクリル系共重合樹脂（１）（ダイセルＵＣＢ（株）製、サイクロマーＰ（ＡＣＡ−２００Ｍ））１００重量部（樹脂固形分）と、前記感光性樹脂と異なる樹脂としてエポキシ樹脂（１）（ダイセル（株）製、セロキサイド２０８１、エポキシ当量２００）２５重量部と、２官能ウレタンアクリレート（１）（新中村化学工業（株）製、ＵＡ−１７０ＴＸ）５０重量部とを１−メトキシ−２−プロパノール３５重量部に添加し、ディスパーザー（５０００ｒｐｍ）で約１０分間攪拌した。その後、光重合開始剤としてベンジルジメチルケタール（チバ・ガイギー社製、イルガキュア６５１）６重量部を溶解して樹脂溶液を得た。
【００４９】
（２）積層体の製造
上述の樹脂溶液をキャリアフィルムとしてポリエステル（王子製紙（株）社製、ＲＬ−０７、厚さ３８μｍ）ロールコーターで、厚さが２５μｍになるように塗布した。その後、７０℃で２分、８０℃で２分、１００℃で２分乾燥を行い、感光性樹脂組成物で構成される層と、キャリアフィルムとを積層してなる積層体を得た。
【００５０】
（実施例２）
樹脂ワニスの配合を以下のようにした以外は、実施例１と同様にした。
感光性樹脂組成物としてアクリロイル基とカルボキシル基を有するアクリル共重合樹脂（１）（ダイセルＵＣＢ（株）製、サイクロマーＰ（ＡＣＡ−２００Ｍ））１００重量部（樹脂固形分）と、前記感光性樹脂と異なる樹脂としてエポキシ樹脂（１）（ダイセル（株）製、セロキサイド２０８１、エポキシ当量２００）３０重量部と、２官能ウレタンアクリレート（１）（新中村化学工業（株）製、ＵＡ−１７０ＴＸ）６０重量部とを１−メトキシ−２−プロパノール３５重量部に添加し、ディスパーザー（５０００ｒｐｍ）で約１０分間攪拌した。その後、光重合開始剤としてベンジルジメチルケタール（チバ・ガイギー社製、イルガキュア６５１）６重量部を溶解して樹脂溶液を得た。
【００５１】
（実施例３）
樹脂ワニスの配合を以下のようにした以外は、実施例１と同様にした。
感光性樹脂組成物としてアクリロイル基とカルボキシル基を有するアクリル共重合樹脂（１）（ダイセルＵＣＢ（株）製、サイクロマーＰ（ＡＣＡ−２００Ｍ））１００重量部（樹脂固形分）と、前記感光性樹脂と異なる樹脂としてエポキシ樹脂（２）（大日本インキ化学工業（株）製、ＥＰＩＣＬＯＮ  Ｎ−８６５、エポキシ当量１９０）２３重量部と、２官能ウレタンアクリレート（１）（新中村化学工業（株）製、ＵＡ−１７０ＴＸ）５０重量部とを１−メトキシ−２−プロパノール３５重量部に添加し、ディスパーザー（５０００ｒｐｍ）で約１０分間攪拌した。その後、光重合開始剤としてベンジルジメチルケタール（チバ・ガイギー社製、イルガキュア６５１）６重量部を溶解して樹脂溶液を得た。
【００５２】
（実施例４）
感光性樹脂と異なる樹脂を以下のようにした以外は、実施例１と同様にした。
感光性樹脂と異なる樹脂としてフェノール樹脂（昭和高分子（株）製、ショウノールＢＫＳ−３１６）２５重量部を用いた。
【００５３】
（実施例５）
２官能ウレタンアクリレートの添加量を以下のようにした以外は、実施例１と同様にした。
２官能ウレタンアクリレート（１）の添加量を２５重量部とした。
【００５４】
（実施例６）
２官能ウレタンアクリレートの添加量を以下のようにした以外は、実施例１と同様にした。
２官能ウレタンアクリレート（１）の添加量を８０重量部とした。
【００５５】
（実施例７）
樹脂ワニスの配合を以下のようにした以外は、実施例１と同様にした。
感光性樹脂組成物としてアクリロイル基とカルボキシル基を有するアクリル共重合樹脂（１）（ダイセルＵＣＢ（株）製、サイクロマーＰ（ＡＣＡ−２００Ｍ））１００重量部（樹脂固形分）と、前記感光性樹脂と異なる樹脂としてエポキシ樹脂（１）（ダイセル（株）製、セロキサイド２０８１、エポキシ当量２００）２５重量部と、ブチレングリコールとイソホロンジイソシアネートとブチレングリコールモノメタクリレートとを反応して得られた２官能ウレタンアクリレート（２）５０重量部とを１−メトキシ−２−プロパノール３５重量部に添加し、ディスパーザー（５０００ｒｐｍ）で約１０分間攪拌した。その後、光重合開始剤としてベンジルジメチルケタール（チバ・ガイギー社製、イルガキュア６５１）６重量部を溶解して樹脂溶液を得た。
【００５６】
（実施例８）
樹脂ワニスの配合を以下のようにした以外は、実施例１と同様にした。
感光性樹脂組成物としてアクリロイル基とカルボキシル基を有するアクリル共重合樹脂（１）（ダイセルＵＣＢ（株）製、サイクロマーＰ（ＡＣＡ−２００Ｍ））１００重量部（樹脂固形分）と、前記感光性樹脂と異なる樹脂としてエポキシ樹脂（１）（ダイセル（株）製、セロキサイド２０８１、エポキシ当量２００）２５重量部と、２官能ウレタンアクリレート（１）（新中村化学工業（株）製、ＵＡ−１７０ＴＸ）５０重量部、希釈剤として単官能アクリレートであるステアリルメタクリレート（新中村化学工業（株）製、ＮＫエステルＳ）５重量部とを１−メトキシ−２−プロパノール３５重量部に添加し、ディスパーザー（５０００ｒｐｍ）で約１０分間攪拌した。その後、光重合開始剤としてベンジルジメチルケタール（チバ・ガイギー社製、イルガキュア６５１）６重量部を溶解して樹脂溶液を得た。
【００５７】
（実施例９）
感光性樹脂として、下記の方法で得られたアクリル共重合体を用いた以外は、実施例１と同様にした。
冷却管と攪拌機を備えたフラスコに２，２’−アゾビスイソブチロニトリル１ｇおよび３−メトキシプロピオン酸メチル１３０ｇを仕込んだ。引き続きイソプレン５ｇ、メタクリル酸３５ｇ、メタクリル酸メチル６５ｇを仕込み、窒素置換した後、ゆるやかに攪拌を始めた。溶液の温度を８０℃に上昇させ、この温度を４時間保持し、メタクリロイル基とカルボキシル基とを有するアクリル共重合樹脂（２）の樹脂ワニスを得た。
【００５８】
（実施例１０）
樹脂ワニスの配合を以下のようにした以外は、実施例１と同様にした。
感光性樹脂組成物としてアクリロイル基とカルボキシル基を有するアクリル共重合樹脂（１）（ダイセルＵＣＢ（株）製、サイクロマーＰ（ＡＣＡ−２００Ｍ））１００重量部（樹脂固形分）と、前記感光性樹脂と異なる樹脂としてエポキシ樹脂（１）（ダイセル（株）製、セロキサイド２０８１、エポキシ当量２００）２５重量部と、２官能ウレタンアクリレート（１）（新中村化学工業（株）製、ＵＡ−１７０ＴＸ）４０重量部、グリシジルメタクリレート／ブタジエン／アクリロニトリル／ジビニルベンゼン（６／６８／２０／６重量比）系エポキシ基含有架橋ゴム状共重合体５重量部とを１−メトキシ−２−プロパノール３５重量部に添加し、ディスパーザー（５０００ｒｐｍ）で約１０分間攪拌した。その後、光重合開始剤としてベンジルジメチルケタール（チバ・ガイギー社製、イルガキュア６５１）６重量部を溶解して樹脂溶液を得た。
【００５９】
（実施例１１）
感光性樹脂組成物で構成される層の厚さを以下のようにした以外は、実施例１と同様にした。
樹脂溶液をポリエステルフィルム（王子製紙（株）社製、ＲＬ−０７、厚さ３８μｍ）にロールコーターで、厚さが８５μｍになるように塗布した。
【００６０】
（実施例１２）
感光性樹脂組成物で構成される層の厚さを以下のようにした以外は、実施例１と同様にした。
樹脂溶液をポリエステルフィルム（王子製紙（株）社製、ＲＬ−０７、厚さ３８μｍ）にロールコーターで、厚さが８μｍになるように塗布した。
【００６１】
（比較例１）
樹脂ワニスとして、下記の方法で得られたポリイミド樹脂（非感光性樹脂）ワニスを用いた以外は、実施例１と同様にした。
温度計、攪拌機、原料投入口、乾燥窒素ガス導入管を備えた四つ口のセパラブルフラスコ中に、ジアミン成分として１，３−ビス（３−アミノフェノキシ）ベンゼン１４６．１６ｇ（０．５モル）をＮ−メチル−２−ピロリドン（ＮＭＰ）５２５ｇ、トルエン１３１ｇに縣濁させ、酸成分として４，４’−オキシジフタル酸二無水物１５５．１１ｇ（０．５０モル）を氷水浴中５分間かけて紛状のままゆっくり添加した後、２時間攪拌をつづけた。
攪拌の間、乾燥窒素ガスを流しておき、反応系を２０℃に維持した。次いで、乾燥窒素ガス導入管を外して、代わりにディーンスターク還流冷却管を取り付け、氷水浴からオイルバスにし、１５０℃で加熱した。この際、イミド化に伴い発生する水をトルエンとの共沸により系外へ除去した。２．０時間加熱還流したところで反応を終了し、ポリイミドの樹脂ワニスを得た。
【００６２】
（比較例２）
樹脂ワニスの配合を以下のようにした以外は、実施例１と同様にした。
感光性樹脂組成物としてアクリロイル基とカルボキシル基を有するアクリル共重合樹脂（１）（ダイセルＵＣＢ（株）製、サイクロマーＰ（ＡＣＡ−２００Ｍ））１００重量部（樹脂固形分）と、前記感光性樹脂と異なる樹脂としてエポキシ樹脂（１）（ダイセル（株）製、セロキサイド２０８１、エポキシ当量２００）２５重量部とを１−メトキシ−２−プロパノール３５重量部に添加し、ディスパーザー（５０００ｒｐｍ）で約１０分間攪拌した。その後、光重合開始剤としてベンジルジメチルケタール（チバ・ガイギー社製、イルガキュア６５１）６重量部を溶解して樹脂ワニスを得た。
【００６３】
各実施例および比較例により得られた積層体について、次の評価を行った。評価項目を内容と共に示す。結果を表１に示す。
（１）バーコル硬度
バーコル硬度の測定ついては、ポリエステルフィルム（王子製紙（株）社製、ＲＬ−０７、厚さ３８μｍ）上に感光性樹脂組成物で構成される層の厚さを２ｍｍとなるようにした後、高圧水銀灯露光装置を用い照射量１Ｊ／ｃｍ2で露光した後、１８０℃で２時間熱処理を行なった硬化物をＪＩＳ  Ｋ  ７０６０に準じて測定した。
【００６４】
（２）可とう性
積層体の感光性樹脂組成物で構成される層を高圧水銀灯露光装置で照射量１Ｊ／ｃｍ2で露光した後、１８０℃で２時間熱処理を行なった。熱処理後の積層体からポリエステルフィルムを剥離し、１８０度折り曲げ試験を行い、感光性樹脂組成物で構成される層が破断するまでの回数を評価した。
【００６５】
（３）タックの有無
感光性樹脂組成物で構成される層のタックの有無を、手による触感で評価した。各符号は、以下の通りである。
◎：タック無し
○：タック若干有るが、実用上問題なし
△：タック若干有り、実用上使用不可
×：タック有り
【００６６】
（４）耐熱性
耐熱性を示差熱量分析（ＴＧ−ＤＴＡ）を用いて、５％重量減少する温度で評価した。なお積層体の感光性樹脂組成物で構成される層を高圧水銀灯露光装置で照射量１Ｊ／ｃｍ2で露光した後、１８０℃で２時間熱処理を行なったものより、感光性樹脂組成物で構成される層を剥離してサンプルとした。
【００６７】
【表１】
2004318047.tif 000008
【００６８】
表１から明らかなように、実施例１〜１２は、可とう性に優れていた。
また、実施例１〜３、５および１１〜１２は、特にタックの発生も無く、作業性に優れていることが示された。
また、実施例１〜３、５、８および１１〜１２は、さらに耐熱性にも優れていた。
【００６９】
次に、多層フレキシブル配線板の実施例および比較例について説明する。
（実施例１Ａ〜１２Ａ）
（１）接着剤ワニスの調製
クレゾールノボラック樹脂（ＰＲ−ＨＦ−３、住友デュレズ(株)製，ＯＨ基当量１０６）１０６ｇと、ジアリルビスフェノールＡ型エポキシ樹脂（ＲＥ−８１０ＮＭ、日本化薬(株)製、エポキシ当量２２５）３５ｇと、ジシクロペンタジエン型エポキシ樹脂（ＸＤ−１０００Ｌ、日本化薬(株)製、エポキシ当量２４８）２１０ｇとを、メチルエチルケトン１０４ｇに溶解し、接着剤ワニスを得た。
【００７０】
（２）多層フレキシブル配線板の製造
ａ  導体回路の製造
表面を粗化処理した圧延銅板（金属板２０１、古川電気工業製、ＥＦＴＥＣ−６４Ｔ、厚さ１５０μｍ）に、ドライフィルムレジスト（旭化成製、ＡＱ−２０５８）をロールラミネートし、所定のネガフィルムを用いて露光・現像し、導体回路形成に必要なめっきレジストを形成した。
次に、圧延銅板を電解めっき用リードとして、金層を電解めっきにより形成し、さらに電解銅めっきすることにより銅回路を形成して、外層回路（導体回路）６を得た。外層回路（導体回路）６は、線幅／線間／厚み＝２０μｍ／２０μｍ／１０μｍとした。
【００７１】
ｂ  第１のフレキシブル配線板部材５Ａの製造
次に、実施例１〜１３で得られた積層体をそれぞれ真空ラミネートにより、導体回路の配線パターンの凹凸を埋め込みながら成形し、所定の円型パターン（φ５０μｍ）を載置して、高圧水銀灯露光装置を用い照射量２００ｍＪ／ｃｍ2で露光した。
次いで、０．５％テトラメチルアンモニウムハイドロオキサイド水溶液により２Ｋｇ／ｍ2のスプレー圧で現像し、φ５０μｍのビアホールを形成した。次に、全面に１Ｊ／ｃｍ2の後露光をして、１８０℃で２時間熱処理を行なった。その後、圧延銅板および導体回路を電解めっき用リードとして、電解銅めっきを行ってビアホールを銅で充填し、銅ポストを形成した。ここで、銅ポストの直径が４５μｍとなるように電解銅めっきの時間を調整した。次に、銅ポストの表面に、Ｓｎ−Ｐｂ共晶半田被膜を電解めっきによって５μｍの厚みで形成して、突起状端子を有する導体ポストを得た。なお、Ｓｎ−Ｐｂ共晶半田被膜の先端表面の絶縁層表面から突出している高さは、１２μｍであった。最後に銅箔を全面エッチングにより除去し、第１のフレキシブル配線板部材５Ａを得た。
【００７２】
ｃ  第２のフレキシブル配線板部材５Ｂの製造
上述の導体回路に対して、バーコートにより、上述の接着剤ワニスを塗布した後、８０℃で２０分乾燥し、２０μｍ厚さの接着剤層５３を形成した。
次に、接着剤層５３が形成された導体回路と、上述の第１のフレキシブル配線板部材５Ａとを、予め形成されている位置決めマークを画像認識装置により読み取り、両者を位置合わせし、２５０℃、０．５ＭＰａ、１分間の条件で熱圧着した。これによりコアとなる第２のフレキシブル配線板部材５Ｂを得た。
【００７３】
ｄ  多層フレキシブル配線板の製造
第１のフレキシブル配線板部材５Ａの絶縁層側の表面に、バーコートにより、接着剤ワニスを塗布した後、８０℃で２０分乾燥し、厚さ２０μｍの接着剤層を形成した。
次に第２のフレキシブル配線板部材５Ｂの両側に、前述の接着剤層が形成された第１のフレキシブル配線板部材５Ａを予め形成されている位置決めマークを画像認識装置により読み取り、両者を位置合わせし、２５０℃、０．５ＭＰａ、１分間の条件で熱圧着した。これにより第１のフレキシブル配線板部材／第２のフレキシブル配線板部材／第１のフレキシブル配線板部材を図２のように積層した多層フレキシブル配線板１０を得た。
【００７４】
（比較例１Ａおよび２Ａ）
使用する積層体として、比較例１および２で得られた積層体を用いた以外は、実施例１Ａと同様にした。
【００７５】
各実施例および比較例により得られた多層フレキシブル配線板について、次の評価を行った。評価項目を内容と共に示す。結果を表２に示す。
（１）可とう性
多層フレキシブル配線板の１８０度折り曲げ試験を行い、多層プリント配線板が破断するまでの回数を評価した。
【００７６】
（２）解像性
第１のフレキシブル配線板部材の製造において、０．５％テトラメチルアンモニウムハイドロオキサイド水溶液による現像後のビアホール（φ５０μｍ）の形成の有無を目視で評価した。各符号は、以下の通りである。
◎：現像時間１２０秒後、顕微鏡観察で樹脂残渣なし。
○：現像時間３６０秒後、顕微鏡観察で樹脂残渣なし。
△：現像時間３６０秒後、顕微鏡観察で樹脂残渣あり。
×：形成せず。
【００７７】
（３）絶縁性
絶縁性は、導体間の絶縁抵抗値をデジタル絶縁抵抗値で評価した。各符号は、以下の通りである。
◎：絶縁抵抗値１０12Ωを超える
○：絶縁抵抗値１０10〜１０12Ω
△：絶縁抵抗値１０8〜１０10Ω未満
×：絶縁抵抗値１０8未満
【００７８】
（４）絶縁信頼性
絶縁信頼性は、温度８５℃、湿度８５％の雰囲気下で１００時間放置後の導体間の絶縁抵抗値をデジタル絶縁抵抗値で評価した。各符号は以下の通りである。
◎：絶縁抵抗値１０11Ωを超える
○：絶縁抵抗値１０9〜１０11Ω
△：絶縁抵抗値１０7〜１０9Ω未満
×：絶縁抵抗値１０7未満
【００７９】
【表２】
2004318047.tif 000009
【００８０】
比較例２は、可とう性に劣っていた。また、比較例１は、可とう性には優れているが、現像性が不十分であった。
これに対して表２から明らかなように、実施例１Ａ〜１２Ａは、可とう性および現像性の双方に優れていた。
また、実施例１Ａ〜３Ａ、５Ａ〜６Ａ、８Ａ、１０Ａ、および１１Ａは、さらに絶縁性および絶縁信頼性にも優れていた。
【産業上の利用可能性】
【００８１】
本発明によれば、フレキシブル配線板の絶縁層を形成した場合に、可とう性および現像性の双方に優れる感光性樹脂組成物を得ることができる。
また、感光性樹脂組成物に感光性樹脂とは異なる樹脂を含んだ場合、特に感光性樹脂組成物の耐熱性を向上することができる。
また、希釈剤として、一分子中に光官能基および熱官能基を有する多官能モノマーまたは一分子中に２個以上の光官能基を有する多官能モノマーを用いた場合、特に可とう性および現像性が優れる。
また、本発明によれば、可とう性および現像性の双方に優れる積層体を得ることができる。
また、本発明によれば、可とう性に優れるフレキシブル配線板を得ることができる。
また、積層体の感光性樹脂組成物で構成される層を特定の厚さとした場合、さらに絶縁性および絶縁信頼性にも優れる。
【図面の簡単な説明】
【００８２】
【図１】本発明の積層体の一例を示す断面図である。
【図２】本発明のフレキシブル配線板の一例を示す断面図である。
【符号の説明】
【００８３】
１      積層体
２      感光性樹脂組成物で構成される層
３      キャリアフィルム
１０    フレキシブル配線板
５      多層部
５１    内層回路
５２    絶縁層
５Ａ    第１のフレキシブル配線板部材
５Ｂ    第２のフレキシブル配線板部材
５３    接着剤層
６      外層回路
７      導体ポスト
７１    突起状端子
【図１】
2004318047.tif 000011
【図２】
2004318047.tif 000012